(57)【要約】【解決手段】本発明は、直径５０〜７０ｍｍの球技用ボールであって、そのボール構造が、内部に空洞を有する球体と、該球体を被覆する２層以上のカバー層とを具備する多層構造であり、かつ上記球体の材料中には中和金属種の異なる２種類のアイオノマー材料を含むことを特徴とする球技用ボールを提供する。【効果】本発明の球技用ボールは、飛距離が伸び、しかも耐久性に優れるものであり、特に、低温時の耐久性に優れるものである。【選択図】図１
2009213710.tif 000002
【特許請求の範囲】
【請求項１】
直径５０〜７０ｍｍの球技用ボールであって、そのボール構造が、内部に空洞を有する球体と、該球体を被覆する１又は２層以上のカバー層とを具備するものであり、かつ上記球体の材料には中和金属種の異なる２種類のアイオノマー材料を含むことを特徴とする球技用ボール。
【請求項２】
上記２種類のアイオノマー材料の中和金属種が、ナトリウム（Ｎａ）と亜鉛（Ｚｎ）との組み合わせである請求項１記載の球技用ボール。
【請求項３】
上記２種類のアイオノマー材料を含む球体の材料のメルトフローレートが１０ｄｇ／ｍｉｎ以下である請求項１又は２記載の球技用ボール。
【請求項４】
上記２種類のアイオノマー材料の各々のメルトフローレートが１０ｄｇ／ｍｉｎ以下である請求項１、２又は３記載の球技用ボール。
【請求項５】
上記２種類のアイオノマー材料の各々のメルトフローレートの差が１０ｄｇ／ｍｉｎ以下より小さい請求項１〜４のいずれか１項記載の球技用ボール。
【請求項６】
上記２種類のアイオノマー材料のうちの少なくとも１つのアイオノマー材料がショアＤ硬度５５以下を有し、かつ中和金属種がナトリウム（Ｎａ）である請求項１〜５のいずれか１項記載の球技用ボール。
【請求項７】
上記２種類のアイオノマー材料のうちの少なくとも１つのアイオノマー材料が、α−オレフィンと、炭素数３〜８の不飽和カルボン酸又は不飽和ジカルボン酸（酸無水物含む）と、炭素数１〜８のアルキル基を有する不飽和カルボン酸又は不飽和ジカルボン酸のアルキルエステルからなる三元共重合体である請求項１〜６のいずれか１項記載の球技用ボール。
【請求項８】
上記カバー層のうち少なくとも１層が、ショアＤ硬度４５〜７５を有するアイオノマー材料を主材として形成される請求項１〜７のいずれか１項記載の球技用ボール。
【請求項９】
上記球体が、複数の中空形状半球体を嵌合することにより内部に空洞を有するようにした請求項１〜８のいずれか１項記載の球技用ボール。
【請求項１０】
上記ボールの断面における各構成部材のショアＤ硬度が下記（ａ）及び（ｂ）を満たす請求項１〜９のいずれか１項記載の球技用ボール。
（ａ）内部に空洞を有する球体：ショアＤ硬度３０〜６５
（ｂ）カバー層のうち少なくとも１層：ショアＤ硬度５０〜６５
【請求項１１】
パークゴルフ用又はグラウンドゴルフ用である請求項１〜１０のいずれか１項記載の球技用ボール。
【発明の詳細な説明】
【技術分野】
【０００１】
本発明は、球技用ボールに関するものであり、特にパークゴルフ用又はグラウンドゴルフ用として好適な球技用ボールに関するものである
【背景技術】
【０００２】
近年、ゴルフ競技に類似した種々のスポーツが行われており、その中でも年齢・性別・経験等を問わない手軽なスポーツとして特にパークゴルフやグラウンドゴルフが注目を集めている。このパークゴルフやグラウンドゴルフでは、ゴルフボールよりも直径・重量の大きい樹脂製ボールを使用するものであり、当該ボールに求められる性能として、打撃時のフィーリングや打音、打撃後の飛距離やコントロール性、並びに耐久性等が挙げられる。
【０００３】
パークゴルフボール等の球技用ボールとしては、例えば、特開２００６−１６７００７号公報に、中空部を被覆するショアＤ硬度２５〜５２の包囲層と、ショアＤ硬度５０〜７０の最外層を有し、打撃後のボール移動距離と打球感に優れた球技用ボールが提案されている。
【０００４】
しかしながら、上記のツーピース中空ボールを作成した場合、包囲層の構成材料が単一のアイオノマーもしくはオレフィン系樹脂であるため、ボールの反発性及び耐久性においては改善の余地が残されていた。
【０００５】
また、特開２００６−１６７００８号公報には、中空部を被覆するショアＤ硬度５５〜７０の包囲層とショアＤ硬度３５〜５０の最外層を有し、打撃後のボール移動距離と打球感に優れた球技用ボールが提案されている。
【０００６】
しかしながら、上記のツーピース中空ボールを作成した場合、包囲層の構成材料が単一のアイオノマーもしくはオレフィン系樹脂であるため、ボールの反発性及び耐久性においては改善の余地が残されていた。
【０００７】
【特許文献１】特開２００６−１６７００７号公報
【特許文献２】特開２００６−１６７００８号公報
【発明の開示】
【発明が解決しようとする課題】
【０００８】
本発明は、上記事情に鑑みなされたものであり、飛距離が伸び、しかも耐久性に優れる球技用ボール、特には低温時の耐久性に優れる球技用ボールを提供することを目的とする。
【課題を解決するための手段】
【０００９】
本発明者らは、上記目的を達成するために鋭意検討を重ねた結果、パークゴルフボールやグラウンドゴルフボール等の球技用ボールについて、そのボール構造を、内部に空洞を有する球体と、該球体を被覆する１又は２層以上のカバー層とを具備する構造に設計するとともに、上記球体の材料中には中和金属種の異なる２種類のアイオノマー材料をブレンドすることにより、単一のアイオノマーを使用した場合よりも反発性や耐久性に優れ、特に、低温時の耐久性に優れることを知見し、本発明をなすに至ったものである。
【００１０】
従って、本発明は、下記の球技用ボールを提供する。
〔１〕直径５０〜７０ｍｍの球技用ボールであって、そのボール構造が、内部に空洞を有する球体と、該球体を被覆する１又は２層以上のカバー層とを具備するものであり、かつ上記球体の材料には中和金属種の異なる２種類のアイオノマー材料を含むことを特徴とする球技用ボール。
〔２〕上記２種類のアイオノマー材料の中和金属種が、ナトリウム（Ｎａ）と亜鉛（Ｚｎ）との組み合わせである〔１〕記載の球技用ボール。
〔３〕上記２種類のアイオノマー材料を含む球体の材料のメルトフローレートが１０ｄｇ／ｍｉｎ以下である〔１〕又は〔２〕記載の球技用ボール。
〔４〕上記２種類のアイオノマー材料の各々のメルトフローレートが１０ｄｇ／ｍｉｎ以下である〔１〕、〔２〕又は〔３〕記載の球技用ボール。
〔５〕上記２種類のアイオノマー材料の各々のメルトフローレートの差が１０ｄｇ／ｍｉｎ以下より小さい〔１〕〜〔４〕のいずれか１項記載の球技用ボール。
〔６〕上記２種類のアイオノマー材料のうちの少なくとも１つのアイオノマー材料がショアＤ硬度５５以下を有し、かつ中和金属種がナトリウム（Ｎａ）である〔１〕〜〔５〕のいずれか１項記載の球技用ボール。
〔７〕上記２種類のアイオノマー材料のうちの少なくとも１つのアイオノマー材料が、α−オレフィンと、炭素数３〜８の不飽和カルボン酸又は不飽和ジカルボン酸（酸無水物含む）と、炭素数１〜８のアルキル基を有する不飽和カルボン酸又は不飽和ジカルボン酸のアルキルエステルからなる三元共重合体である〔１〕〜〔６〕のいずれか１項記載の球技用ボール。
〔８〕上記カバー層のうち少なくとも１層が、ショアＤ硬度４５〜７５を有するアイオノマー材料を主材として形成される〔１〕〜〔７〕のいずれか１項記載の球技用ボール。
〔９〕上記球体が、複数の中空形状半球体を嵌合することにより内部に空洞を有するようにした〔１〕〜〔８〕のいずれか１項記載の球技用ボール。
〔１０〕上記ボールの断面における各構成部材のショアＤ硬度が下記（ａ）及び（ｂ）を満たす〔１〕〜〔９〕のいずれか１項記載の球技用ボール。
（ａ）内部に空洞を有する球体：ショアＤ硬度３０〜６５
（ｂ）カバー層のうち少なくとも１層：ショアＤ硬度５０〜６５
〔１１〕パークゴルフ用又はグラウンドゴルフ用である〔１〕〜〔１０〕のいずれか１項記載の球技用ボール。
【発明の効果】
【００１１】
本発明の球技用ボールは、飛距離が伸び、しかも耐久性に優れるものであり、特に、低温時の耐久性に優れるものである。
【発明を実施するための最良の形態】
【００１２】
以下、本発明につき更に詳しく説明する。
本発明の球技用ボールは、グラウンドゴルフ用，パークゴルフ用のボール及びこれらの競技に類似した球技用ボールであり、その構造は、内部に空洞を有する球体と、該球体を被覆する１又は２層以上のカバー層とを具備する構造を有する。例えば、図１（Ａ）に示すように、内部に空洞１ａを有する球体１と、該球体を被覆する１層のカバー層２を具備したものや、図１（Ｂ）に示すように、内部に空洞１ａを有する球体１と、該球体を被覆する２層のカバー層２，３を具備した多層構造などを例示することができる。また、カバー層は、図１に示される単層または２層に限定されるものではなく、３層又はこれ以上の構造に多層化することができる。
【００１３】
図１（Ａ）及び（Ｂ）に示すように、球体１は、所定厚の球殻層１ｂと空洞部１ａを有する中空球状体である。内部に空洞を有する中空球体１は、複数の中空形状半球体を嵌合することにより形成することができ、空洞部１ａは所定厚の球殻層１ｂにより覆われることになる。
【００１４】
次に、内部に空洞を有する球体の材料について説明する。
本発明では、上記球体の材料中には中和金属種の異なる２種類のアイオノマー材料を含むことを特徴とする。所定の硬度のアイオノマーとして、中和金属種の異なる２種類のアイオノマーをブレンドした場合、単一のアイオノマーを使用した場合よりもボール全体の反発性や耐久性に優れ、本発明の目的に即した物性を得ることができる。ここで、中和金属種が異なる２種類のアイオノマー材料としては、特に制限されるものではないが、入手のし易さ、反発性と耐久性のバランスの観点から、ナトリウム（Ｎａ）と亜鉛（Ｚｎ）とを組み合わせたアイオノマーブレンド材料を採用することが好適である。
【００１５】
上記２種類のアイオノマー材料が球体材料全体に占める割合は、特に制限はないが、本発明の効果を有効に発揮させる点から、下限値として、好ましくは５０質量％、より好ましくは５５質量％、更に好ましくは６０質量％であり、上限値としては、好ましくは１００質量％、より好ましくは９５質量％、更に好ましくは９０質量％である。アイオノマー成分の割合が少ないとアイオノマーの良好な特性である高反発性や高耐久性といった物性が十分に発現されない場合があり、アイオノマー以外に混合する成分とアイオノマーとの相溶性によっては層分離等の不具合を生じる可能性がある。
【００１６】
また、中和金属種の異なる２種類のアイオノマー材料の配合比（質量比）としては、特に制限されるものではないが、好ましくは５／９５〜９５／５、より好ましくは１０／９０〜９０／１０、更に好ましくは２０／８０〜８０／２０である。２種類のアイオノマー材料のうち一つの種類の配合比が少ない場合、２種配合の効果が十分に発現されない場合がある。これらの配合比については、要求される硬度や物性に応じて上記範囲内で適宜配合すれば良い。
【００１７】
使用される２種類のアイオノマーについては、特に制限はないが、ショアＤ硬度が６０以下、より好ましくは５５以下、更に好ましくは５２以下であり、かつ中和金属種がナトリウム（Ｎａ）であるアイオノマーと、中和金属種が亜鉛（Ｚｎ）であるアイオノマーとをブレンドして使用することが、良好な反発性と耐久性とを兼ね備える物性を発現させることができる点で望ましい。
【００１８】
また、中空形状半球体を複数嵌合することにより内部に空洞を有する球体が形成される際、その材料硬度が低い程、中空半球体の撓みによって衝撃を吸収し易く、耐久性が向上する場合がある。球技用ボールとして求められる反発性・耐久性・良好な打感を保ちつつ材料硬度を低くするための手法として、２種類のアイオノマー材料うちの少なくとも一つには、α−オレフィンと、炭素数３〜８の不飽和カルボン酸または不飽和ジカルボン酸（酸無水物含む）と、炭素数１〜８のアルキル基を有する不飽和カルボン酸又は不飽和ジカルボン酸のアルキルエステルとからなる三元共重合体を使用することが望ましい。
【００１９】
なお、本発明では、球体材料に上述した中和金属種が異なる２種類のアイオノマー材料が含まれていればよく、本発明の効果が損なわれない限り、アイオノマー材料を３種またはそれ以上ブレンドすることも可能である。
【００２０】
更に、内部に空洞を有する球体材料のメルトフローレートを下記のように適正化することが本発明の効果を十分に得る点から望ましい。即ち、球体材料のメルトフローレートについて、その上限値として、好ましくは１０ｄｇ／ｍｉｎ、より好ましくは８ｄｇ／ｍｉｎ、更に好ましくは６ｄｇ／ｍｉｎとすることができる。メルトフローレートが高いと樹脂の流動性が良くなり、成形時の取り扱いが容易になる場合があるが、一方、反発性や耐久性に劣る場合がある。一方、球体材料のメルトフローレートの下限値として、好ましくは０．２ｄｇ／ｍｉｎ、より好ましくは０．５ｄｇ／ｍｉｎ、更に好ましくは１．０ｄｇ／ｍｉｎである。逆に、メルトフローレートが低い場合、樹脂の流動性が悪く、成形が非常に困難となり生産性に劣ることがある。このような理由から、中和金属種の異なる２つのアイオノマーを含む材料のメルトフローレートは上記好適範囲にあることが望ましい。
【００２１】
なお、球体材料のメルトフローレート（ＭＦＲ）については、ＪＩＳ  Ｋ−７２１０に準拠した測定法によるものであり、試験温度１９０℃、試験荷重２．１６ｋｇの条件により測定される。
【００２２】
また更には、流動性・反発性・耐久性のバランスから、２種類のアイオノマー材料の各々のメルトフローレートについても、１０ｄｇ／ｍｉｎ以下であることが望まれる。この場合、２種類のアイオノマー材料の各々のメルトフローレートの差について、その上限値として、好ましくは１０ｄｇ／ｍｉｎ以下、より好ましくは８ｄｇ／ｍｉｎ以下、更に好ましくは５ｄｇ／ｍｉｎ以下とすることができる。一方、下限値としては、両者のメルトフローレートの値が一致する場合である０ｄｇ／ｍｉｎとすることが最も好ましいが、上述の上限値の範囲内であれば０ｄｇ／ｍｉｎ以上であっても良い。使用される２種類のアイオノマー材料の両者のメルトフローレート差が大きい場合、両者の相溶性に劣る場合があり、成形時の剪断応力によって層分離が起きたり、耐久性・反発性が劣る場合がある。
【００２３】
上記２種類のアイオノマー材料が含まれる内部に空洞を有する球体の材料硬度については、その上限値としては、好ましくは、ショアＤ硬度６５であり、より好ましくは６０、更に好ましくは５５である。材料硬度が高すぎる場合、反発性は良くなるものの、中空半球体を嵌合することにより中空球体を構成した場合、打撃時の応力が半球体嵌合面周辺のカバー層に集中してしまい、その結果としてボール自体の耐久性が劣る場合がある。また、下限値として、好ましくはショアＤ硬度３０であり、より好ましくは４０、更に好ましくは５０である。材料硬度が低い場合、反発性が悪くなり、また打音も低くなり打撃時のフィーリングや爽快感に劣る場合がある。
【００２４】
なお、本発明で言う「ショアＤ硬度」とは、ＡＳＴＭ−Ｄ２２４０に基づく測定値である。
【００２５】
次に、内部に空洞を有する球体上に被覆する１又は２層以上のカバー層について説明する。カバー層に使用される材料については、特に制限はないが、通常、各種の公知の熱可塑性樹脂又は熱可塑性エラストマーを好適に使用することができる。具体的には、ポリエステルエラストマー、ポリアミドエラストマー、アイオノマー樹脂、スチレンブロックエラストマー、水添スチレンブタジエンゴム、スチレン−エチレン・ブチレン−エチレンブロック共重合体又はその変性物、エチレン−エチレン・ブチレン−エチレンブロック共重合体又はその変性物、スチレン−エチレン・ブチレン−スチレンブロック共重合体又はその変性物、ＡＢＳ樹脂、ポリアセタール、ポリエチレン、ナイロン樹脂またはこれら混合物などが挙げられ、特に、上記の熱可塑性エラストマーまたはアイオノマー樹脂を使用することが好ましい。なお、国際パークゴルフ協会の規則によれば、ボールの材質は合成樹脂を使用することが規定されており、本発明の球技用ボールをパークゴルフボールとして使用する場合、上記の熱可塑性樹脂又は熱可塑性エラストマーを使用することは上記規則に適合するものである。
【００２６】
１又は２層以上のカバー層をアイオノマー樹脂にて形成する場合、アイオノマー樹脂の種類については、上述した球体材料で使用するアイオノマーと同種であっても異種であっても良く、特に制限されるものではない。また、カバー材料全体に占めるアイオノマーの割合は、特に制限はないが、下限値として、好ましくは５０質量％、より好ましくは５５質量％、更に好ましくは６０質量％であり、上限値としては、好ましくは１００質量％、より好ましくは９５質量％、更に好ましくは９０質量％である。
【００２７】
上記の球体及びカバー層のいずれの部材には、二酸化チタンや硫酸バリウム等の無機充填材を添加することもできる。また、各種の染料，顔料等の着色剤を添加して各層を着色に仕上げたり、透明カバー層に仕上げることもできる。
【００２８】
上記カバー層の材料硬度について、その上限値としては、好ましくはショアＤ硬度で７５、より好ましくは７０、更に好ましくは６５である。この材料硬度が高い場合、反発性に優れ、また中空球体上に被覆した場合に中空球体の耐久性を向上させる点で優れた性能を発現するが、高すぎるとボール表面硬度に影響を与え、表面硬度が高くなりフィーリングが悪くなる場合がある。また、下限としては、好ましくはショアＤ硬度４５、より好ましくは５０、更に好ましくは５５である。この材料硬度が低い場合には、反発性が悪くなり、また耐久性に劣る場合がある。
【００２９】
なお、カバー層の厚さは、特に制限はないが、上限としては、好ましくは１２．８ｍｍ、より好ましくは１２．５ｍｍであり、下限値としては、好ましくは０．２ｍｍ、より好ましくは０．５ｍｍである。カバー層が厚い場合、例えば射出成型により成型する際に樹脂の挙動を制御することが困難な場合があり、エアー残り又はウェルドの発生を招くことがある。カバー層が薄い場合、均一に成型することが困難であり、また耐久性にも劣る場合がある。上記のカバー層の厚さは、２層以上の場合は、各層の厚さを意味するものである。
【００３０】
本発明の球技用ボールの１００ｋｇ荷重負荷時における変形量については、特に制限はないが、１．０ｍｍ以上であることが好ましく、より好ましくは１．１ｍｍ以上、更に好ましくは１．２ｍｍ以上である。また、上限値としては、４．５ｍｍ以下であることが好ましく、より好ましくは４．０ｍｍ以下である。上記ボールの変形量が小さすぎると、良好な打感が損なわれることがあり、逆に、変形量が大きすぎると、打撃時の飛距離が低下することがある。
【００３１】
また、本発明の球技用ボールについては、ボール断面における各構成部材のショアＤ硬度が下記（ａ）及び（ｂ）を満たすことが好適である。
（ａ）内部に空洞を有する球体：ショアＤ硬度３０〜６５
（ｂ）カバー層のうち少なくとも１層：ショアＤ硬度５０〜６５
【００３２】
ここで、上記ボールの断面における各構成部材の測定方法について言及すると、球体を半分に切断し、各構成部材層の中央部分をショアＤ硬度計で計測する方法を使用することが望ましい。この場合、球体を半分に切断する方法については、特に制限はないが、例えば、球技用ボールを固定し、鋭利な刃物または高速回転する砥石で切断する方法を使用することが望ましい。高速回転する砥石で切断した場合には、回転による摩擦熱で切断面が溶着、または余分な熱履歴を受ける可能性があることを考慮すると、鋭利な刃物による切断をすることが好ましい。また、切断器具の準備の容易さの点からも、鋭利な刃物で切断する方法が好適である。内部に空洞を有する球体における空洞が微細な空隙である場合、所謂、発泡体の場合には、ＪＩＳ−Ｃ硬度計により硬度を測定し、その測定値を然るべき妥当な換算式に則り換算したショアＤ硬度換算値を用いることができる。
【００３３】
本発明の球技用ボールの製造については、特に図示してはいないが、通常、射出成形方法を採用することができ、具体的には、空洞を有する中空球体を予め作成し、該球体を金型内に配備し、サポートピンで球体を支持しながらキャビティ内にカバー材料を導入して当該カバーを射出成形する方法などを好適に採用することができる。球体に被覆されるカバー層を２層又はそれ以上とする場合には、上記の射出成形法を２回又はそれ以上に行なうことにより実現することができる。
【００３４】
本発明の球技用ボールは、その直径が５０〜７０ｍｍであるグラウンドゴルフ用，パークゴルフ用のボール及びこれらの競技に類似した球技用ボールであり、その直径，質量は各種競技の規則等に応じて適宜設計変更することができる。例えば、パークゴルフ用ボールの場合、公式球技用としては、国際パークゴルフ協会認定の規則に従い、直径６０ミリメートル±０．５ミリメートル、重量８０グラム〜９５グラム以下、材質は合成樹脂、音圧８４デシベル（ｄＢ）以上とすることができる。
【実施例】
【００３５】
以下、実施例と比較例を示し、本発明を具体的に説明するが、本発明は下記実施例に制限されるものではない。
【００３６】
［実施例１〜３，比較例１〜３］
一対の半球体（ハーフカップ）を射出成形により作製し、両半球体同士を嵌合することにより、空洞を有する球体（中子）を作成した。次いで、この球状を上下分割金型内に導入し、下記表１に示すカバー材料を射出成形して、球体の周囲にカバー層を有する実施例及び比較例のパークゴルフ用ボールを製造した。
【００３７】
得られた各パークゴルフ用ボールのボール構造を下記表１に示した。
【００３８】
【表１】
2009213710.tif 000003
【００３９】
上記材料の商品名等の詳細は下記の通りである。
樹脂１：商品名「ハイミランＡＭ７３３１」
Ｎａイオンタイプ、ＭＦＲ値２．２ｄｇ/ｍｉｎ
樹脂２：商品名「ハイミランＡＭ７３２７」
Ｚｎイオンタイプ、ＭＦＲ値３．２ｄｇ/ｍｉｎ
樹脂３：商品名「ハイミラン１６０１」
Ｎａイオンタイプ、ＭＦＲ値１．２ｄｇ/ｍｉｎ
樹脂４：商品名「ハイミラン１６５２」
Ｚｎイオンタイプ、ＭＦＲ値５．０ｄｇ/ｍｉｎ
樹脂５：商品名「ハイミラン１７０６」
Ｚｎイオンタイプ、ＭＦＲ値０．７ｄｇ/ｍｉｎ
樹脂６：商品名「ハイミラン１７０２」
Ｚｎイオンタイプ、ＭＦＲ値１４ｄｇ/ｍｉｎ
上記樹脂の「ハイミラン」は、いずれも三井・デュポンポリケミカル社製のアイオノマー樹脂。なお、上記のＭＦＲの値は、ＪＩＳ  Ｋ−７２１０に準拠した測定法によるものであり、試験温度１９０℃、試験荷重２．１６ｋｇの条件により測定された数値である。
【００４０】
また、得られた各球技用ボールのボール性能について、下記方法により評価した。その結果を上記表１に示す。
【００４１】
反発性
高さ１００センチメートル（ボール下面）の位置より厚さ４ｃｍ以上のコンクリート上に設置された鉄板（厚さ５ｃｍ、直径１６ｃｍ）上に自重落下させ、反発距離（ボール下面の最大到達高さ）を測定する。
【００４２】
飛距離
スイングロボット（ミヤマエ社製）にてヘッドスピード２６ｍ／ｓで打撃した時のボールの最終到達点を計測した。使用したクラブは、ブリヂストンスポーツ社製「グランドパーシモン  ＳＳ−３５０Ｐ」である。
【００４３】
１００ｋｇ荷重負荷の変形量
９８０Ｎ（１００ｋｇ）荷重を加えた時のたわみ変形量をダイヤルゲージ又はデジタル変位差計により測定した。
【００４４】
常温及び低温時の耐久性
各実施例及び比較例のボールをサンプルとして、常温時は、２３±２℃、低温時は、ボールサンプルを恒温槽にて−５℃に冷却し、次いで、ゴルフ打撃ロボットにクラブ（製品名：ブリヂストンスポーツ社  Ｈｙｐｅｒ  Ａｒｒｏｗ  ＧＸ  ＴＯＵＲ  ＳＰＥＣ）をつけてヘッドスピード３０ｍ／ｓにて繰り返し打撃した。比較例１のボールが破損した打撃回数を１００とした場合の各々の指数を下記基準にて評価した。各ボールＮ＝３としてその平均値を評価対象値とした。
◎：指数３００以上
○：指数１５０以上
×：指数５０未満
【図面の簡単な説明】
【００４５】
【図１】本発明の一実施例に係る球技用ボールの構造を示す概略断面図であり、（Ａ）はカバー層が１層のもの、（Ｂ）はカバーが２層のものを示す。
【符号の説明】
【００４６】
１  球体
２  カバー層（外層）
３  カバー層（中間層）
１ａ  空洞（中空）部
１ｂ  球殻層
【図１】
2009213710.tif 000004